(57)【要約】【課題】構成部材の一部に樹脂部材を用いることで、車輪用軸受装置の軽量化を図ると共に、材質が異なる二部材間でのクリープの発生を抑制する。【解決手段】車輪用軸受装置１０は、外輪１２と、内軸部材１１と、外輪１２と内軸部材１１との間に設けられている複数の玉１３とを備える。外輪１２は、玉１３が転がり接触する外軌道面１２ａ，１２ｂが形成されている第一周面４１と、第一周面４１と反対側の第二周面４２とを有する鋼製の軌道部材４０と、第二周面４２を覆う樹脂部材５０とを有する。第二周面４２の内の樹脂部材５０が覆う部分の少なくとも一部に、ブラスト面４３が形成されている。【選択図】      図１
2020183783.tif 000002
【特許請求の範囲】
【請求項１】
外方部材と、内方部材と、前記外方部材と前記内方部材との間に設けられている複数の転動体と、を備える車輪用軸受装置であって、
前記外方部材と前記内方部材との内の少なくとも一方は、前記転動体が転がり接触する軌道面が形成されている第一周面と、当該第一周面と反対側の第二周面とを有する鋼製の軌道部材と、前記第二周面を覆う樹脂部材と、を有し、
前記第二周面の内の前記樹脂部材が覆う部分の少なくとも一部に、ブラスト面が形成されている、車輪用軸受装置。
【請求項２】
前記軌道部材の内の前記ブラスト面を含む範囲には、圧縮応力層が形成されている、請求項１に記載の車輪用軸受装置。
【請求項３】
前記軌道部材の内の、前記軌道面を含む範囲には、表面硬化層が形成されている、請求項１又は２に記載の車輪用軸受装置。
【請求項４】
車輪用軸受装置が備える外方部材と内方部材との内の少なくとも一方の軌道輪を製造する方法であって、
前記軌道輪の一部を構成する鋼製の軌道部材の第一周面に、車輪用軸受装置が備える転動体が転がり接触する軌道面を形成し、
前記軌道部材の前記第一周面と反対側の第二周面に、ショットブラストを施し、
前記第二周面の前記ショットブラストを施した面を含む領域に、樹脂を被覆させて、当該樹脂によって前記軌道部材と一体となる樹脂部材を形成する、軌道輪の製造方法。
【発明の詳細な説明】
【技術分野】
【０００１】
本発明は、車輪用軸受装置、及び車輪用軸受装置が備える軌道輪の製造方法に関する。
【背景技術】
【０００２】
自動車の車体に車輪及びブレーキディスクを取り付けるために、ハブユニットと呼ばれる車輪用軸受装置が用いられる。車輪用軸受装置の軽量化のため、従来、強度的に十分である部分を薄肉化する等の取り組みが行われている。
【０００３】
しかし、薄肉による軽量化には限界がある。そこで、特許文献１に開示されているように、車輪用軸受装置が備える外輪を、鋼製である部材と、鋼より比重の小さい材質（樹脂）による部材とで構成することが提案されている。
【先行技術文献】
【特許文献】
【０００４】
【特許文献１】特開２０１６−１４５５８４号公報
【発明の概要】
【発明が解決しようとする課題】
【０００５】
車輪用軸受装置の外輪が、鋼製である部材と、比重の小さい材質（樹脂）による部材とによって構成される場合、車輪用軸受装置に大きな荷重が負荷されると、両部材の間でクリープ（滑り）が発生する可能性がある。クリープが発生してしまうと、両部材の間に隙間が生じ、寿命を低下させてしまう。
【０００６】
そこで、本開示は、構成部材の一部として樹脂部材を用いることで、車輪用軸受装置の軽量化を図ると共に、材質が異なる二部材間でのクリープの発生を抑制することを目的とする。
【課題を解決するための手段】
【０００７】
本開示は、外方部材と、内方部材と、前記外方部材と前記内方部材との間に設けられている複数の転動体と、を備える車輪用軸受装置であって、前記外方部材と前記内方部材との内の少なくとも一方は、前記転動体が転がり接触する軌道面が形成されている第一周面と、当該第一周面と反対側の第二周面とを有する鋼製の軌道部材と、前記第二周面を覆う樹脂部材と、を有し、前記第二周面の内の前記樹脂部材が覆う部分の少なくとも一部に、ブラスト面が形成されている。
【０００８】
前記車輪用軸受装置が備える外方部材と内方部材との内の少なくとも一方は、鋼製の軌道部材の他に、樹脂部材を含む。このため、車輪用軸受装置の軽量化が可能となる。樹脂部材が軌道部材の第二周面を覆っていて、この覆っている部分の少なくとも一部に、ブラスト面が形成されている。このため、第二周面の摩擦抵抗が高くなっていて、樹脂部材と軌道部材とのクリープ（滑り）が抑制される。
【０００９】
また、好ましくは、前記軌道部材の内の前記ブラスト面を含む範囲には、圧縮応力層が形成されている。
前記圧縮応力層は、第二周面の前記一部にショットブラストを施すことで形成される。圧縮応力層により軌道部材の疲労強度が向上する。特に、軽量化のために軌道部材の他に樹脂部材が採用されているため、軌道部材は薄くなり、全体が鋼製である場合と比較して、強度的に劣る。そこで、前記圧縮応力層によって軌道部材の強度が補われる。つまり、ブラスト面によれば、前記クリープの抑制と共に、軌道部材の強度を補うことが可能となる。
【００１０】
また、好ましくは、前記軌道部材の内の、前記軌道面を含む範囲には、表面硬化層が形成されている。
前記表面硬化層は、軌道部材に焼入れ処理を施すことで形成される。軌道部材に焼入れ処理を施してから、例えば射出成形（インサート成形）により、その軌道部材に樹脂部材が一体成形される。樹脂の射出成形によって、軌道部材の温度が上昇したとしても、その温度は低く、表面硬化層が軟化する（焼き鈍しされる）のを防ぐことができる。
【００１１】
また、本開示は、車輪用軸受装置が備える外方部材と内方部材との内の少なくとも一方の軌道輪を製造する方法であって、前記軌道輪の一部を構成する鋼製の軌道部材の第一周面に、車輪用軸受装置が備える転動体が転がり接触する軌道面を形成し、前記軌道部材の前記第一周面と反対側の第二周面に、ショットブラストを施し、前記第二周面の前記ショットブラストを施した面を含む領域に、樹脂を被覆させて、当該樹脂によって前記軌道部材と一体となる樹脂部材を形成する。
この軌道輪の製造方法により、前記車輪用軸受装置の軌道輪（外方部材と内方部材との内の少なくとも一方）が形成される。
【発明の効果】
【００１２】
本発明によれば、車輪用軸受装置（軌道輪）の軽量化が可能となると共に、材質が異なる二部材間でのクリープを抑制することが可能となる。
【図面の簡単な説明】
【００１３】
【図１】車輪用軸受装置の一例を示す断面図である。
【図２】外輪の一部を示す断面図である。
【図３】製造方法を示す説明図である。
【図４】車輪用軸受装置の他の形態を示す断面図である。
【発明を実施するための形態】
【００１４】
図１は、車輪用軸受装置の一例を示す断面図である。図１に示される車輪用軸受装置１０（以下、「軸受装置１０」と称する。）は、いわゆるハブユニットと呼ばれ、自動車の車体に設けられている懸架装置（ナックル）に取り付けられ、車輪を回転可能に支持する。軸受装置１０には、図示していないが車輪の他にブレーキディスクが取り付けられる。軸受装置１０は、内軸部材（内方部材）１１と、筒状の外輪（外方部材）１２と、転動体である玉１３と、保持器１４とを備える。軸受装置１０において、軸方向とは、軸受装置１０の中心線Ｃ０に沿った方向であり、また、中心線Ｃ０に平行な方向も軸方向と称する。また、径方向とは中心線Ｃ０に直交する方向であり、周方向とは中心線Ｃ０を中心とする回転方向である。
【００１５】
外輪１２は、円筒形状である外輪本体部２１と、この外輪本体部２１から径方向外方に延びて設けられている固定用フランジ部２２とを有する。外輪１２は、鋼と樹脂との複合部材により構成されている。つまり、外輪１２は、鋼製の軌道部材４０と、樹脂製の部材５０（以下、「樹脂部材５０」という。）とを有して構成されている。鋼製の軌道部材４０と、樹脂部材５０の円筒状の部分（第一樹脂部５１、第二樹脂部５２、及び第三樹脂部５３：図２参照）とによって、外輪本体部２１が構成される。後にも説明するが、固定用フランジ部２２は、前記円筒状の部分から径方向に突出している部分によって構成されている。なお、固定用フランジ部２２には、鋼製の部材（例えば鋼製のスリーブ）が含まれていてもよい。
【００１６】
外輪本体部２１の内周側に外軌道面１２ａ，１２ｂが形成されている。外輪１２はフランジ部２２によって車体側部材であるナックル（図示せず）に取り付けられ、これにより外輪１２を含む軸受装置１０が車体に固定される。軸受装置１０が車体に固定された状態で、内軸部材１１が有する車輪取り付け用のフランジ部２７側が車両の外側となる。つまり、フランジ部２７が設けられている軸方向一方側が車両アウタ側となり、その反対である軸方向他方側が車両インナ側となる。
【００１７】
内軸部材１１は、内軸（ハブ軸）２３と、この内軸２３の軸方向他方側に取り付けられた内輪２４とを有する。本開示では、内軸２３及び内輪２４は鋼製である。内軸２３は、外輪１２の径方向内方に設けられている軸状の本体部２６と、本体部２６の軸方向一方側に設けられているフランジ部２７とを有する。フランジ部２７は、本体部２６の軸方向一方側から径方向外方に延びて設けられている。内軸２３は、更に、内輪２４が軸方向他方側へ脱落するのを防止するためのかしめ部２５を有する。かしめ部２５は、円筒状であった部分２５ａが塑性変形により拡径されて構成される。図１において、塑性変形前の前記円筒状であった部分２５ａは二点鎖線により示されている。
【００１８】
本体部２６の外周面は段付き形状を有する。つまり、本体部２６は、内軌道面１１ａが形成されている第一軸部２９と、第一軸部２９よりも外周面が小径である第二軸部３０とを有する。第二軸部３０に内輪２４を外嵌させた状態で、前記円筒状であった部分２５ａを、塑性変形させて拡径させ、かしめ部２５とする。これにより、第一軸部２９とかしめ部２５との間に内輪２４が挟まれた状態となる。
【００１９】
内輪２４は、環状の部材であり、第二軸部３０に外嵌し固定される。第一軸部２９の外周面に第一の内軌道面１１ａが形成され、内輪２４の外周面に第二の内軌道面１１ｂが形成されている。軸方向一方側における外軌道面１２ａと内軌道面１１ａとの間に玉１３が複数配置される。軸方向他方側における外軌道面１２ｂと内軌道面１１ｂとの間に玉１３が複数配置される。玉１３は鋼製である。
【００２０】
外輪１２について説明する。図２は、外輪１２の一部を示す断面図である。外輪１２は、筒状であり鋼製の軌道部材４０と、その外周側に設けられている筒状の樹脂部材５０とを有する。軌道部材４０は、軸受鋼等の炭素鋼により製造される。軌道部材４０の内周面が第一周面４１であり、この第一周面４１の軸方向両側に外軌道面１２ａ，１２ｂが形成されている。軌道部材４０の外周面が第二周面４２であり、この第二周面４２を樹脂部材５０が覆っている。第二周面４２は、第一周面４１と径方向について反対側の面である。樹脂部材５０の材質は、熱可塑性樹脂である。なお、樹脂部材５０は熱硬化性樹脂によって製造されてもよい。
【００２１】
本開示の樹脂部材５０は、第二周面４２の径方向外方に位置し第二周面４２を覆っている筒状の第一樹脂部５１の他に、第二樹脂部５２及び第三樹脂部５３を有する。第二樹脂部５２は、第一樹脂部５１の軸方向一方側に設けられていて第一樹脂部５１よりも内径が小さい筒状の部分である。第三樹脂部５３は、第一樹脂部５１の軸方向他方側に設けられていて第一樹脂部５１よりも内径が小さい筒状の部分である。第一樹脂部５１と第二樹脂部５２と第三樹脂部５３とは連続していて、それぞれは一体の樹脂成形品の一部として構成されている。第二樹脂部５２は、軌道部材４０の軸方向一方側の側面４６（の一部）を覆っている。第三樹脂部５３は、軌道部材４０の軸方向他方側の側面４７（の一部）を覆っている。
【００２２】
第二周面４２の内の樹脂部材５０が覆う部分に、ブラスト面４３が形成されている。ブラスト面４３は、第二周面４２の内の樹脂部材５０が覆う部分の少なくとも一部に形成されていればよい。本開示では、ブラスト面４３は、第二周面４２の内の樹脂部材５０（第一樹脂部５１）が覆う部分の全体に形成されている。また、軌道部材４０の軸方向一方側の側面４６にも、第二のブラスト面４４が形成されている。更に、軌道部材４０の軸方向他方側の側面４７にも、第三のブラスト面４５が形成されている。第二のブラスト面４４及び第三のブラスト面４５それぞれは、少なくとも樹脂部材５０（第二樹脂部５２、第三樹脂部５３）が覆う部分に形成されている。
【００２３】
なお、側面４６，４７においてはブラスト面４４，４５が省略されてもよい。つまり、軌道部材４０の外周面となる第二周面４２の内の樹脂部材５０が覆う部分の少なくとも一部に、ブラスト面４３が形成されていればよい。ブラスト面４３（４４，４５）は、粗面であり、梨地状の凹凸面である。
【００２４】
ブラスト面４３，４４，４５は、ショットブラストの処理を施すことによって軌道部材４０に形成される。この処理により、軌道部材４０においてブラスト面４３，４４，４５を含む範囲には、圧縮応力層４８が形成される。つまり、軌道部材４０の表面に対して、多数の小さな鋼鉄等の投射材を高速で衝突させ、これにより、その表面を含む範囲において塑性変形による加工硬化を生じさせる。加工硬化した範囲が、圧縮応力層４８となる。
【００２５】
軌道部材４０の第一周面４１には、前記のとおり外軌道面１２ａ，１２ｂが形成されている。車両の走行により、内軸部材１１（図１参照）が回転すると、玉１３は外軌道面１２ａ，１２ｂに対して転がり接触する。そこで、外軌道面１２ａ，１２ｂが所望の硬さを有するように、軌道部材４０の内の、外軌道面１２ａ，１２ｂを含む範囲には、表面硬化層４９（図２参照）が形成されている。表面硬化層４９は、軌道部材４０に対して熱処理として焼入れ処理を施すことで形成される。焼入れ処理は、第一周面４１に対する部分焼入れであってもよく、全体焼入れであってもよい。表面硬化層４９は、焼入れ硬化層とも呼ばれる。
【００２６】
以上のように、本開示の車輪用軸受装置１０が備える外輪１２は、鋼製の軌道部材４０と、樹脂部材５０とを有する。軌道部材４０は、玉１３が転がり接触する外軌道面１２ａ，１２ｂが形成されている第一周面４１と、第一周面４１と径方向について反対側の第二周面４２とを有する。樹脂部材５０は、第二周面４２を覆う。第二周面４２の内の樹脂部材５０が覆う部分に、ブラスト面４３が形成されている。
【００２７】
この車輪用軸受装置１０によれば、外輪１２が、軌道部材４０の他に、樹脂部材５０を含む。このため、外輪１２の全体が鋼製である場合と比較して、車輪用軸受装置１０の軽量化が可能となる。そして、樹脂部材５０が軌道部材４０の第二周面４２を覆っていて、この覆っている部分に、ブラスト面４３が形成されている。このため、第二周面４２の摩擦抵抗が高くなっていて、樹脂部材５０と軌道部材４０とのクリープ（滑り）が抑制される。
【００２８】
本開示では、軌道部材４０の側面４６，４７にも第二のブラスト面４４，４５が形成されていて、側面４６，４７を樹脂部材５０（第二樹脂部５２及び第三樹脂部５３）が覆っている。このため、樹脂部材５０と軌道部材４０との間の周方向についての摩擦抵抗をより一層高めることが可能となる。
【００２９】
更に、樹脂部材５０は、軌道部材４０の第二周面４２を覆っている筒状の第一樹脂部５１の他に、第二樹脂部５２及び第三樹脂部５３を有する。第二樹脂部５２は、軌道部材４０の軸方向一方側の側面４６を覆っている。第三樹脂部５３は、軌道部材４０の軸方向他方側の側面４７を覆っている。このため、車輪用軸受装置１０に軸方向の成分を有する荷重が作用した場合であっても、軌道部材４０と樹脂部材５０との軸方向の滑りが、第二樹脂部５２又は第三樹脂部５３によって抑制される。
【００３０】
前記のとおり、軌道部材４０の内のブラスト面４３（及びブラスト面４４，４５）を含む範囲には、圧縮応力層４８が形成されている。圧縮応力層４８は、第二周面４２（側面４６，４７）にショットブラストを施すことで形成される。圧縮応力層４８により軌道部材４０の疲労強度が向上する。特に、軽量化のために軌道部材４０の他に樹脂部材５０が採用されているため、軌道部材４０は薄くなり、全体が鋼製である場合と比較して、強度的に劣る。そこで、本開示の構成によれば、圧縮応力層４８によって軌道部材４０の強度が補われる。つまり、ブラスト面４３（及びブラスト面４４，４５）によれば、樹脂部材５０と軌道部材４０とのクリープの抑制と共に、軌道部材４０の強度を補うことが可能となる。
【００３１】
前記構成を備える外輪１２の製造方法について説明する。図３は、その製造方法を示す説明図である。外輪１２の製造方法には、第一工程Ｓ１、第二工程Ｓ２、及び第三工程Ｓ３が含まれる。
【００３２】
第一工程Ｓ１は、軌道部材４０を所定形状に成形する工程である。素材を鍛造し、軌道部材４０の中間品が得られる。この中間品に対して、旋削及び研磨加工等の機械加工が行われ、所定形状を有する軌道部材４０の二次中間品が製造される。前記機械加工により、外軌道面１２ａ，１２ｂが形成される。なお、前記ブラスト面４３（４４，４５）については、未だ形成されない。本開示の第一工程Ｓ１では、前記機械加工の前に、熱処理が行われる。軌道部材４０の中間品の少なくとも内周側に対して熱処理が行われる。前記熱処理は焼入れ処理であり、これにより、軌道部材４０の中間品の内周側に表面硬化層４９が形成される。
【００３３】
第二工程Ｓ２は、第一工程Ｓ１において所定形状とされた軌道部材４０の二次中間品に対して、ブラスト面４３（４４，４５）を設ける工程である。前記二次中間品の外周面（第二周面４２）及び軸方向両側の側面（４６，４７）に対して、多数の小さな投射材を高速で衝突させる。これにより、ブラスト面４３（４４，４５）を有する軌道部材４０が得られる。
【００３４】
第三工程Ｓ３は、ブラスト面４３（４４，４５）及び表面硬化層４９を有する軌道部材４０に、樹脂部材５０を固定する工程である。樹脂部材５０の成形は、射出成形により行われる。樹脂部材５０の材質は、熱可塑性樹脂であり、例えばポリフェニレンサルファイド樹脂（ＰＰＳ）である。図示しないが、射出成形金型の一部に軌道部材４０を設置し、この軌道部材４０の第二周面４２及び側面４６，４７（の一部）を金型内部（キャビティ）に露出させる。このように構成された金型に溶融樹脂を射出することで、軌道部材４０と樹脂部材５０とは一体化される。以上より、外輪１２が製造される。
【００３５】
このように、本開示の外輪１２の製造方法は、次に説明する第一工程Ｓ１、第二工程Ｓ２、及び第三工程Ｓ３を含む。
第一工程Ｓ１：外輪１２の一部を構成する軌道部材４０（中間品）の第一周面４１に、外軌道面１２ａ，１２ｂを形成する。
第二工程Ｓ２：軌道部材４０（中間品）の第一周面４１と反対側の第二周面４２に、ショットブラストを施す。
第三工程Ｓ３：第二周面４２の前記ショットブラストを施した面を含む領域に、樹脂を被覆させて、当該樹脂によって軌道部材４０と一体となる樹脂部材５０を形成する。
【００３６】
前記製造方法により、外輪１２は、軌道部材４０の他に、樹脂部材５０を含む構成となる。この外輪１２が車輪用軸受装置１０に用いられることで、車輪用軸受装置１０の軽量化が可能となる。前記製造方法によれば、軌道部材４０の外周面となる第二周面４２を、樹脂部材５０が覆っていて、この覆っている部分の少なくとも一部に、ブラスト面４３が形成されている。ブラスト面４３により、第二周面４２の摩擦抵抗が高くなり、樹脂部材５０と軌道部材４０とのクリープ（滑り）が抑制される。特に、周方向のクリープが抑制される。これにより、軸受装置１０の製品寿命を長くすることが可能となる。
【００３７】
ブラスト面４３（４４，４５）が形成された第二周面４２（側面４６，４７）を覆うようにして樹脂部材５０が形成される。射出成形によれば、ブラスト面４３（４４，４５）に対して隙間なく樹脂部材５０の樹脂が充当された状態となる。よって、完成後、軌道部材４０と樹脂部材５０との界面にその面方向の荷重が作用しても、ブラスト面４３が抵抗となり、クリープが抑制される。
【００３８】
本開示の第一工程Ｓ１では、軌道部材４０の中間品の少なくとも内周面に対して焼入れ処理が施されている。これにより、軌道部材４０の内の、外軌道面１２ａ，１２ｂを含む範囲には、表面硬化層４９が形成される。この焼入れ処理を施してから、第二工程Ｓ２において、射出成形（インサート成形）により、その軌道部材４０に樹脂部材５０が一体成形される。樹脂の射出成形によって、軌道部材４０の温度が上昇したとしても、その温度は低く、表面硬化層４９が軟化する（焼き鈍しされる）のを防ぐことができる。
【００３９】
ここで、参考例として、樹脂部材５０の代わりに、例えばアルミ合金等の軽金属（軽合金）が用いられる場合について説明する。この場合、図１を参考に説明すると、外輪１２は、鋼製の軌道部材４０と、その外周側に設けられる軽金属部材とにより構成される。この参考例の場合、次のような問題点がある。
【００４０】
軽金属部材は、鋳込みによって製造される。この鋳込みでは、前記射出成形の場合と同様、軌道部材４０と一体化するために、軌道部材４０が金型の一部として用いられる。この場合、軽金属の鋳込みの際に、軌道部材４０が高温となる。例えば、アルミ合金の場合、鋳込みの温度が７００℃程度となる。このため、金型の一部として用いられる軌道部材４０も、７００℃よりは低いが高い温度に熱せられる。前記第一工程Ｓ１で説明したように、軌道部材４０には、外軌道面１２ａ，１２ｂにおける硬さの確保のために焼入れ処理が施されている。しかし、前記のように、軽金属の鋳込みの際に、軌道部材４０が７００℃近い温度にまで熱せられると、焼入れ処理した軌道部材４０の表面硬化層４９が、焼き戻ってしまう（軟化してしまう）可能性がある。このため、樹脂部材５０の代わりに、例えばアルミ合金等の軽金属（軽合金）を用いることは、実際上、不可能である。
【００４１】
また、樹脂部材５０の代わりに、例えばアルミ合金等の軽金属が用いられる場合の、別の製造方法として、軌道部材４０を金型の一部として用いて、先に軽金属の鋳込みを行い、その後、軌道部材４０に焼入れ処理を行う方法が考えられる。しかし、この場合、焼入れ処理における熱（例えば１０００℃の高熱）が、軌道部材４０と軽金属部材との界面に伝わる。すると、軽金属が溶融したり膨張したりする。この場合、冷却後、軽金属部分が収縮し、軌道部材４０との間に隙間が発生してしまう。隙間が発生すると、耐クリープ性が損なわれ、寿命低下につながる。なお、焼入れ処理における熱が、前記界面に伝わり難くするためには、軌道部材４０を厚くすればよいが、この場合、本来の目的である、軽量化の効果が消失してしまう。このため、軽量化のため、樹脂部材５０の代わりに、例えばアルミ合金等の軽金属（軽合金）を用いる場合には、多くの課題が存在する。
【００４２】
図４は、車輪用軸受装置１０の他の形態を示す断面図である。車輪用軸受装置１０の基本的構成は、図１に示す形態（第一の形態）と同じである。図４に示す車輪用軸受装置１０（第二の形態）では、内軸部材１１が有する内軸２３が、鋼と樹脂との複合部材により構成されている。つまり、内軸２３が、鋼製の軌道部材６０と樹脂部材７０とを有する。軌道部材６０は、玉１３が転がり接触する内軌道面１１ａが形成されている第一周面６１と、第一周面６１と径方向について反対側の第二周面６２とを有する。第一周面６１は、内軸２３の外周面の一部である。樹脂部材７０は、第二周面６２の一部を覆っている。第二周面６２は、軌道部材６０の内周面の一部である。そして、第二周面６２の内の樹脂部材７０が覆う部分の少なくとも一部に、ブラスト面６３が形成されている。
【００４３】
このため、内軸２３を含む内軸部材（内方部材）１１が、軌道部材６０の他に、樹脂部材７０を含み、車輪用軸受装置１０が軽量化される。樹脂部材７０が軌道部材６０の第二周面６２の一部を覆っていて、この覆っている部分の少なくとも一部に、ブラスト面６３が形成されている。このため、第二周面６２の摩擦抵抗が高くなっていて、樹脂部材７０と軌道部材６０とのクリープ（滑り）が抑制される。なお、本開示では、第二周面６２の内の樹脂部材７０が覆う部分の全体に、ブラスト面６３が形成されている。
【００４４】
第二の形態においても、軌道部材６０の内のブラスト面６３を含む範囲には、圧縮応力層６８が形成されている。圧縮応力層６８は、第二周面６２にショットブラストを施すことで形成される。圧縮応力層６８により軌道部材６０の疲労強度が向上する。
【００４５】
第二の形態における内軸部材１１の製造方法は、次のとおりである。
内軸２３の一部を構成する軌道部材６０（中間品）の外周側となる第一周面６１に、外軌道面１２ａを形成する。軌道部材６０（中間品）の第一周面６１と反対側の第二周面６２に、ショットブラストを施す。第二周面６２の前記ショットブラストを施した面を含む領域に、樹脂を被覆させて、当該樹脂によって軌道部材６０と一体となる樹脂部材７０を形成する。そして、内軸２３に内輪２４を固定する。
【００４６】
この製造方法により得られる内軸部材１１は、鋼製である軌道部材６０及び内輪２４の他に、樹脂部材７０を含む。この内軸部材１１が用いられることで、車輪用軸受装置１０の軽量化が可能となる。前記製造方法によれば、軌道部材６０の内周面となる第二周面６２を、樹脂部材７０が覆っていて、この覆っている部分の少なくとも一部に、ブラスト面６３が形成されている。ブラスト面６３によって第二周面６２の摩擦抵抗が高くなり、樹脂部材７０と軌道部材６０とのクリープ（滑り）が抑制される。これにより、製品寿命を長くすることが可能となる。
【００４７】
また、第二の形態においても、軌道部材６０の内の、内軌道面１１ａを含む範囲には、表面硬化層６９が形成されている。表面硬化層６９は、軌道部材６０に焼入れ処理を施すことで形成される。第一の形態の場合と同様、軌道部材６０に焼入れ処理を施してから、例えば射出成形（インサート成形）により、その軌道部材６０に樹脂部材７０が一体成形される。樹脂の射出成形によって、軌道部材６０の温度が上昇したとしても、その温度は低く、表面硬化層６９が軟化する（焼き鈍しされる）のを防ぐことができる。
【００４８】
前記の各形態では、内軸部材１１と外輪１２との内の一方が、軌道部材と樹脂部材との複合部材により構成されているが、内軸部材１１と外輪１２との双方が、軌道部材と樹脂部材との複合部材により構成されていてもよい。
また、図示しないが、鋼製である軌道部材の第二周面に、凸条及び凹溝の少なくとも一方が形成され、これを樹脂部材が覆うように構成されていてもよい。この場合、クリープ抑制の効果がより一層高まる。
【００４９】
今回開示した実施形態はすべての点で例示であって制限的なものではない。本発明の権利範囲は、上述の実施形態に限定されるものではなく、特許請求の範囲の範囲に記載された構成と均等の範囲内でのすべての変更が含まれる。例えば、転動体を玉１３として説明したが、転動体はころ（円すいころ）であってもよい。
【符号の説明】
【００５０】
１０：車輪用軸受装置      １１：内軸部材（内方部材）      １１ａ：内軌道面
１２：外輪（外方部材）    １２ａ，１２ｂ：外軌道面        １３：玉（転動体）
４０：鋼製の軌道部材      ４１：第一周面                  ４２：第二周面
４３：ブラスト面          ４８：圧縮応力層                ４９：表面硬化層
５０：樹脂部材            ６０：鋼製の軌道部材            ６１：第一周面
６２：第二周面            ６３：ブラスト面                ６８：圧縮応力層
６９：表面硬化層          ７０：樹脂部材
【図１】
2020183783.tif 000003
【図２】
2020183783.tif 000004
【図３】
2020183783.tif 000005
【図４】
2020183783.tif 000006